"下記式1または2で表されるカチオンを有する有機塩化合物Aと、層状粘土鉱物Bと、を含有し、前記有機塩化合物Aが、有機塩化合物a1をカチオン換算で50質量超含有し、前記有機塩化合物a1が、下記式1中のR1が有していてもよい置換基、R2およびR3のうち少なくとも1つが炭素数5~20のヘテロ原子を含んでいてもよい炭化水素基を表す化合物、または、下記式2中のR4、R5、R6およびR7のうち少なくとも1つが炭素数5~20のヘテロ原子を含んでいてもよい炭化水素基を表す化合物である、光電変換素子用電解質。式1中、R1は、炭素数1~20のヘテロ原子を含んでいてもよい炭化水素基を表し、炭素数1~20のヘテロ原子を含んでいてもよい置換基を有していてもよい。R2およびR3は、それぞれ独立に水素原子または炭素数1~20のヘテロ原子を含んでいてもよい炭化水素基を表す。ただし、窒素原子が二重結合を含む場合、R3は存在しない。式2中、Qは、窒素原子、酸素原子、リン原子または硫黄原子を表し、R4、R5、R6およびR7は、それぞれ独立に水素原子または炭素数1~20のヘテロ原子を含んでいてもよい炭化水素基を表す。ただし、Qが酸素原子または硫黄原子の場合、R7は存在せず、Qが硫黄原子の場合、R4およびR5は連結していてもよい。前記有機塩化合物Aにおける前記有機塩化合物a1の含有量が、カチオン換算で90質量以下である、請求項1に記載の光電変換素子用電解質。前記有機塩化合物Aが、チオシアネートアニオンを有する、請求項1または2に記載の光電変換素子用電解質。前記有機塩化合物Aが、有機塩化合物a2を含有し、前記有機塩化合物a2が、上記式1中のR2およびR3が表す炭化水素基が炭素数1~4のヘテロ原子を含んでいてもよい炭化水素基である化合物、または、上記式2中のR4、R5、R6およびR7が表す炭化水素基が炭素数1~4のヘテロ原子を含んでいてもよい炭化水素基である化合物である、請求項1~3のいずれかに記載の光電変換素子用電解質。前記層状粘土鉱物Bが、アルキルシリル基を有する、請求項1~4のいずれかに記載の光電変換素子用電解質。更に、沸点が150°C以上であり、比誘電率が20以上の有機溶媒Cを含有する、請求項1~5のいずれかに記載の光電変換素子用電解質。透明導電膜および金属酸化物半導体多孔質膜を有する光電極と、前記光電極に対向して配置される対向電極と、前記光電極と前記対向電極との間に配された電解質層と、を有し、前記電解質層が、請求項1~6のいずれかに記載の光電変換素子用電解質である、光電変換素子。請求項7に記載の光電極に光増感色素を担持させてなる、色素増感太陽電池。本発明者は、特許文献1に記載の光電変換素子用電解質を用いた光電変換素子について検討した結果、85RH相対湿度程度の環境下に200時間程度以上放置すると、光電変換効率が低下する場合があることを明らかとした。これは、光電変換素子内に侵入した水分や湿気が、電解質や増感色素を変質させるためであると考えられる。そこで、本発明は、優れた耐湿性を達成することができる光電変換素子用電解質を提供することを目的とする。本発明者は、上記課題を解決するために鋭意検討した結果、所定の炭素数の炭化水素基を有する有機塩化合物を特定量配合した電解質を用いることにより、得られる光電変換素子の耐湿性が優れることを見出し、本発明を完成させた。すなわち、本発明は、以下のi~viiiを提供する。i下記式1または2で表されるカチオンを有する有機塩化合物Aと、層状粘土鉱物Bと、を含有し、上記有機塩化合物Aが、有機塩化合物a1をカチオン換算で50質量超含有し、上記有機塩化合物a1が、下記式1中のR1が有していてもよい置換基、R2およびR3のうち少なくとも1つが炭素数5~20のヘテロ原子を含んでいてもよい炭化水素基を表す化合物、または、下記式2中のR4、R5、R6およびR7のうち少なくとも1つが炭素数5~20のヘテロ原子を含んでいてもよい炭化水素基を表す化合物である、光電変換素子用電解質。式1中、R1は、炭素数1~20のヘテロ原子を含んでいてもよい炭化水素基を表し、炭素数1~20のヘテロ原子を含んでいてもよい置換基を有していてもよい。R2およびR3は、それぞれ独立に水素原子または炭素数1~20のヘテロ原子を含んでいてもよい炭化水素基を表す。ただし、窒素原子が二重結合を含む場合、R3は存在しない。式2中、Qは、窒素原子、酸素原子、リン原子または硫黄原子を表し、R4、R5、R6およびR7は、それぞれ独立に水素原子または炭素数1~20のヘテロ原子を含んでいてもよい炭化水素基を表す。ただし、Qが酸素原子または硫黄原子の場合、R7は存在せず、Qが硫黄原子の場合、R4およびR5は連結していてもよい。ii上記有機塩化合物Aにおける上記有機塩化合物a1の含有量が、カチオン換算で90質量以下である、上記iに記載の光電変換素子用電解質。iii上記有機塩化合物Aが、チオシアネートアニオンを有する、上記iまたはiiに記載の光電変換素子用電解質。iv上記有機塩化合物Aが、有機塩化合物a2を含有し、上記有機塩化合物a2が、上記式1中のR2およびR3が表す炭化水素基が炭素数1~4のヘテロ原子を含んでいてもよい炭化水素基である化合物、または、上記式2中のR4、R5、R6およびR7が表す炭化水素基が炭素数1~4のヘテロ原子を含んでいてもよい炭化水素基である化合物である、上記i~iiiのいずれかに記載の光電変換素子用電解質。v上記層状粘土鉱物Bが、アルキルシリル基を有する、上記i~ivのいずれかに記載の光電変換素子用電解質。vi更に、沸点が150°C以上であり、比誘電率が20以上の有機溶媒Cを含有する、上記i~vのいずれかに記載の光電変換素子用電解質。vii透明導電膜および金属酸化物半導体多孔質膜を有する光電極と、上記光電極に対向して配置される対向電極と、上記光電極と上記対向電極との間に配された電解質層と、を有し、上記電解質層が、上記i~viのいずれかに記載の光電変換素子用電解質である、光電変換素子。viii上記viiに記載の光電極に光増感色素を担持させてなる、色素増感太陽電池。本発明によれば、優れた耐湿性を達成することができる光電変換素子用電解質を提供することができる。<光電変換素子用電解質>本発明の光電変換素子用電解質以下、単に本発明の電解質ともいう。は、上記式1または2で表されるカチオンを有する有機塩化合物Aと、層状粘土鉱物Bとを含有し、上記有機塩化合物Aが、有機塩化合物a1をカチオン換算で50質量超含有し、上記有機塩化合物a1が、上記式1中のR1が有していてもよい置換基、R2およびR3のうち少なくとも1つが炭素数5~20のヘテロ原子を含んでいてもよい炭化水素基を表す化合物、または、上記式2中のR4、R5、R6およびR7のうち少なくとも1つが炭素数5~20のヘテロ原子を含んでいてもよい炭化水素基を表す化合物である光電変換素子用電解質である。また、本発明の電解質は、本発明の電解質を用いた光電変換素子以下、本発明の光電変換素子ともいう。の耐湿性がより良好となる理由から、沸点が150°C以上であり、比誘電率が20以上である有機溶媒Cを更に含有するのが好ましい。以下では、まず、本発明の電解質の各成分について詳述する。<有機塩化合物A>本発明の電解質に用いる有機塩化合物Aは、上記式1または2で表されるカチオンならびにその対イオンであるアニオンを有する有機塩化合物である。上記式1中のR1が表す炭素数1~20のヘテロ原子を含んでいてもよい炭化水素基としては、上記式1中の窒素原子アンモニウムイオンとともに環構造を採るものであるのが好ましい。上記式1中のR1が有していてもよい、炭素数1~20のヘテロ原子を含んでいてもよい置換基としては、炭素数1~20のアルキル基例えば、メチル基、エチル基、プロピル基、ブチル基、ペンチル基、ヘキシル基、ヘプチル基、オクチル基、エチルヘキシル基、ノニル基、デシル基、ドデシル基、ウンデシル基、ヘキサデシル基、オクタデシル基、シクロプロピルメチル基、トリフルオロエチル基等、炭素数2~20のアルケニル基例えば、ビニル基、アリル基等、炭素数6~20のアリール基例えば、フェニル基、トリル基、ナフチル基等、炭素数7~20のアラルキル基例えば、ベンジル基、フェニルエチル基、フェニルプロピル基等、炭素数1~20のアルコキシ基例えば、メトキシ基、エトキシ基、n-プロポキシ基、イソ-プロポキシ基、n-ブトキシ基、tert-ブトキシ基、sec-ブトキシ基、n-ペントキシ基、n-ヘキソキシ基、1,2-ジメチルブトキシ基、ヘプトキシ基、オクトキシ基、ノニノキシ基、デシロキシ基、フェノキシ基、メチルフェノキシ基、エチルフェノキシ基等、炭素数2~20のアルキルアルコキシ基例えば、メチレンメトキシ基-CH2OCH3、エチレンメトキシ基-CH2CH2OCH3、n-プロピレン-イソ-プロポキシ基-CH2CH2CH2OCHCH32、メチレン-t-ブトキシ基-CH2-O-CCH33、ブチレンメトキシ基、ペンチレンメトキシ基、へキシレンメトキシ基、ヘプチレンメトキシ基、オクチレンメトキシ基、ノニレンメトキシ基、デシレンメトキシ基、メチレンエトキシ基、エチレンエトキシ基、プロピレンエトキシ基、ブチレンエトキシ基、ペンチレンエトキシ基、へキシレンエトキシ基、エチレンエトキシメトキシ基、シクロプロピルメトキシ基、シクロヘキシルメトキシ基、メチルフェノキシ基、メトキシフェノキシ基、エトキシフェノキシ基、フェノキシフェノキシ基等であるのが好ましい。また、上記式1中のR1は、この置換基を2以上有していてもよい。上記式1中のR2およびR3が表す炭素数1~20のヘテロ原子を含んでいてもよい炭化水素基としては、具体的には、炭素数1~20のアルキル基例えば、メチル基、エチル基、プロピル基、ブチル基、ペンチル基、ヘキシル基、ヘプチル基、オクチル基、エチルヘキシル基、ノニル基、デシル基、ドデシル基、ウンデシル基、ヘキサデシル基、オクタデシル基、シクロプロピルメチル基、トリフルオロエチル基等、炭素数2~20のアルケニル基例えば、ビニル基、アリル基等、炭素数6~20のアリール基例えば、フェニル基、トリル基、ナフチル基等、炭素数7~20のアラルキル基例えば、ベンジル基、フェニルエチル基、フェニルプロピル基等、炭素数1~20のアルコキシ基例えば、メトキシ基、エトキシ基、n-プロポキシ基、イソ-プロポキシ基、n-ブトキシ基、tert-ブトキシ基、sec-ブトキシ基、n-ペントキシ基、n-ヘキソキシ基、1,2-ジメチルブトキシ基、ヘプトキシ基、オクトキシ基、ノニノキシ基、デシロキシ基、フェノキシ基、メチルフェノキシ基、エチルフェノキシ基等、炭素数2~20のアルキルアルコキシ基例えば、メチレンメトキシ基-CH2OCH3、エチレンメトキシ基-CH2CH2OCH3、n-プロピレン-イソ-プロポキシ基-CH2CH2CH2OCHCH32、メチレン-t-ブトキシ基-CH2-O-CCH33、ブチレンメトキシ基、ペンチレンメトキシ基、へキシレンメトキシ基、ヘプチレンメトキシ基、オクチレンメトキシ基、ノニレンメトキシ基、デシレンメトキシ基、メチレンエトキシ基、エチレンエトキシ基、プロピレンエトキシ基、ブチレンエトキシ基、ペンチレンエトキシ基、へキシレンエトキシ基、エチレンエトキシメトキシ基、シクロプロピルメトキシ基、シクロヘキシルメトキシ基、メチルフェノキシ基、メトキシフェノキシ基、エトキシフェノキシ基、フェノキシフェノキシ基等等が挙げられる。上記式2中のR4、R5、R6およびR7が表す炭素数1~20のヘテロ原子を含んでいてもよい炭化水素基としては、具体的には、例えば、上記式1中のR2およびR3が表す炭素数1~20のヘテロ原子を含んでいてもよい炭化水素基として例示したものが挙げられる。上記式1で表されるカチオンとしては、例えば、イミダゾリウムイオン、ピリジニウムイオン、ピロリジニウムイオン、ピペリジニウムイオン等が挙げられ、具体的には、下記式3~6のいずれかで表されるカチオンが好適に例示される。このうち、下記式3および5で表されるカチオンであるのが、本発明の電解質を用いた光電変換素子の光電変換効率がより良好となる傾向がある理由から好ましい。式3~6中、Rは、それぞれ独立に炭素数1~20のヘテロ原子を含んでいてもよい炭化水素基を表す。上記式2で表されるカチオンとしては、例えば、アンモニウムイオン、スルホニウムイオン、ホスホニウムイオン、オキソニウムイオン等の有機カチオンが挙げられ、中でも、脂肪族4級アンモニウムイオン、スルホニウムイオン特に、チオフェニウムイオンが、本発明の光電変換素子の光電変換効率がより良好となる傾向がある理由から好ましい。一方、上記有機塩化合物Aが有するアニオンとしては、具体的には、I、Br、AlCl4、Al2Cl7、NO3、BF4、PF6、CH3COO、CF3COO、CF3SO3、CN4B、SCN、CF3SO22N、CN2N、CF3SO23C、CN3C、AsF6、SbF6、FHFn、CF3CF2CF2CF2SO3、CF3CF2SO22N、CF3CF2CF2COO等が好適に例示される。このうち、本発明の光電変換素子の光電変換効率がより良好となる傾向がある理由から、臭素イオンBr、ヨウ素イオンIであるのが好ましく、ヨウ素イオンIであるのがより好ましい。また、本発明の光電変換素子の耐湿熱性が良好になるという観点からは、チオシアネートアニオンSCN連結異性体であるイソチオシアネートアニオンを含む。以下同様。が好ましい。これは、後述する実施例に示すように、チオシアネートアニオンが配位した金属錯体例えば、後述するルテニウム錯体色素を用いた場合に発現される効果であることを考慮すると、加熱により金属錯体からチオシアネートアニオンの配位が外れた場合であっても、有機塩化合物Aが有するチオシアネートアニオンが再配位することが可能となり、色素としての機能、すなわち光を吸収し、電子を放出する機能を維持することができたためと考えられる。上記有機塩化合物Aとしては、例えば、上記で例示されるカチオンおよびアニオンの組み合わせからなる有機塩化合物等が挙げられる。中でも、本発明の光電変換素子の光電変換効率がより良好になるという理由からは、カチオンとしてイミダゾリウムイオンを有し、アニオンとしてヨウ素イオンを有する有機塩化合物が好ましく、本発明の光電変換素子の耐湿熱性が良好になるという理由からは、チオシアネートアニオンを有する有機塩化合物が好ましく、イミダゾリウムイオンおよびヨウ素イオンを有する有機塩化合物と、チオシアネートアニオンを有する有機塩化合物とを併用することがより好ましい。上記有機塩化合物Aの合成方法は特に限定されず、従来公知の方法により、上記で例示されるカチオンおよびアニオンの組み合わせからなる各種の有機塩化合物を合成することができる。このような上記有機塩化合物Aは、有機塩化合物a1を含有する。そこで以下では、この有機塩化合物a1について説明し、その後、上記有機塩化合物Aが含有する、有機塩化合物a1以外の有機塩化合物a2についても説明する。[有機塩化合物a1]上記有機塩化合物a1は、上記式1中のR1が有していてもよい置換基、R2およびR3の3つのうち少なくとも1つが炭素数5~20のヘテロ原子を含んでいてもよい炭化水素基を表す化合物、または、上記式2中のR4、R5、R6およびR7の4つのうち少なくとも1つが炭素数5~20のヘテロ原子を含んでいてもよい炭化水素基を表す化合物である。上記式1中のR1が有していてもよい置換基、R2およびR3のうちの少なくとも1つが表す炭素数5~20のヘテロ原子を含んでいてもよい炭化水素基としては、具体的には、炭素数5~20のアルキル基例えば、ペンチル基、ヘキシル基、ヘプチル基、オクチル基、エチルヘキシル基、ノニル基、デシル基、ドデシル基、ウンデシル基、ヘキサデシル基、オクタデシル基、シクロプロピルメチル基、トリフルオロエチル基等、炭素数6~20のアリール基例えば、フェニル基、トリル基、ナフチル基等、炭素数7~20のアラルキル基例えば、ベンジル基、フェニルエチル基、フェニルプロピル基等、炭素数5~20のアルコキシ基例えば、n-ペントキシ基、n-ヘキソキシ基、1,2-ジメチルブトキシ基、ヘプトキシ基、オクトキシ基、ノニノキシ基、デシロキシ基、フェノキシ基、メチルフェノキシ基、エチルフェノキシ基等、炭素数5~20のアルキルアルコキシ基例えば、n-プロピレン-イソ-プロポキシ基-CH2CH2CH2OCHCH32、メチレン-t-ブトキシ基-CH2-O-CCH33、ブチレンメトキシ基、ペンチレンメトキシ基、へキシレンメトキシ基、ヘプチレンメトキシ基、オクチレンメトキシ基、ノニレンメトキシ基、デシレンメトキシ基、メチレンエトキシ基、エチレンエトキシ基、プロピレンエトキシ基、ブチレンエトキシ基、ペンチレンエトキシ基、へキシレンエトキシ基、エチレンエトキシメトキシ基、シクロプロピルメトキシ基、シクロヘキシルメトキシ基、メチルフェノキシ基、メトキシフェノキシ基、エトキシフェノキシ基、フェノキシフェノキシ基等等が挙げられる。これらのうち、本発明の光電変換素子の耐湿性がより優れるという理由から、炭素数6~20のヘテロ原子を含んでいてもよい炭化水素基であるのが好ましく、炭素数6~18のヘテロ原子を含んでいてもよい炭化水素基であるのがより好ましく、炭素数6~18のアルキル基ヘキシル基、ヘプチル基、オクチル基であるのがさらに好ましい。上記式2中のR4、R5、R6およびR7のうちの少なくとも1つが表す炭素数5~20のヘテロ原子を含んでいてもよい炭化水素基としては、具体的には、例えば、上記式1中のR2およびR3のうちの少なくとも1つが表す炭素数5~20のヘテロ原子を含んでいてもよい炭化水素基として例示したものが挙げられる。上記有機塩化合物a1が有する上記式1で表されるカチオンとしては、具体的には、例えば、上記式3~6のいずれかで表されるカチオンであって、上記式3~6中のRのうち少なくとも1つが、それぞれ独立に炭素数5~20のヘテロ原子を含んでいてもよい炭化水素基を表すカチオンが好適に例示される。より具体的には、以下に示すカチオンが挙げられる。上記有機塩化合物a1が有する上記式2で表されるカチオンとしては、具体的には、以下に示すカチオンが好適に例示される。このような上記有機塩化合物a1としては、1-メチル-3-ペンチルイミダゾリウムアイオダイド、1-メチル-3-ヘキシルイミダゾリウムアイオダイド、1-メチル-3-オクチルイミダゾリウムアイオダイド、1-メチル-3-ノニルイミダゾリウムアイオダイド、1-メチル-3-デシルイミダゾリウムアイオダイド、1-メチル-3-ドデシルイミダゾリウムアイオダイド、1-メチル-3-ヘキサデシルイミダゾリウムアイオダイド、1-メチル-3-オクタデシルイミダゾリウムアイオダイド、1-2-メトキシエトキシエチル-3-2-メトキシエトキシエチルイミダゾリウムアイオダイド、1-アリル-3-ペンチルイミダゾリウムアイオダイド、1-アリル-3-ヘキシルイミダゾリウムアイオダイド、1-アリル-3-オクチルイミダゾリウムアイオダイド、1-アリル-3-ノニルイミダゾリウムアイオダイド、1-アリル-3-デシルイミダゾリウムアイオダイド、1-アリル-3-ドデシルイミダゾリウムアイオダイド、1-アリル-3-ヘキサデシルイミダゾリウムアイオダイド、1-アリル-3-オクタデシルイミダゾリウムアイオダイド、1-メチル-3-ペンチルイミダゾリウムチオシアネート、1-メチル-3-ヘキシルイミダゾリウムチオシアネート、1-メチル-3-オクチルイミダゾリウムチオシアネート、1-メチル-3-ノニルイミダゾリウムチオシアネート、1-メチル-3-デシルイミダゾリウムチオシアネート、1-メチル-3-ドデシルイミダゾリウムチオシアネート、1-メチル-3-ヘキサデシルイミダゾリウムチオシアネート、1-メチル-3-オクタデシルイミダゾリウムチオシアネート、1-2-メトキシエトキシエチル-3-2-メトキシエトキシエチルイミダゾリウムチオシアネート、1-メチル-3-ペンチルピロリジニウムアイオダイド、1-メチル-3-ヘキシルピロリジニウムアイオダイド、1-メチル-3-オクチルピロリジニウムアイオダイド、1-メチル-3-ノニルピロリジニウムアイオダイド、1-メチル-3-デシルピロリジニウムアイオダイド、1-メチル-3-ドデシルピロリジニウムアイオダイド、1-メチル-3-ヘキサデシルピロリジニウムアイオダイド、1-メチル-3-オクタデシルピロリジニウムアイオダイド、1-2-メトキシエトキシエチル-3-2-メトキシエトキシエチルピロリジニウムアイオダイド、テトラペンチルアンモニウムアイオダイド、テトラヘキシルアンモニウムアイオダイド、テトラヘプチルアンモニウムアイオダイド、テトラペンチルアンモニウムチオシアネート、テトラヘキシルアンモニウムチオシアネート、テトラヘプチルアンモニウムチオシアネート、ペンチルテトラハイドロチオフェニウムアイオダイド、ヘキシルテトラハイドロチオフェニウムアイオダイド、ヘプチルテトラハイドロチオフェニウムアイオダイド、オクチルテトラハイドロチオフェニウムアイオダイド、ノニルテトラハイドロチオフェニウムアイオダイド、ぺンチルテトラハイドロチオフェニウムチオシアネート、へキシルテトラハイドロチオフェニウムチオシアネート、ヘプチルテトラハイドロチオフェニウムチオシアネート、オクチルテトラハイドロチオフェニウムチオシアネート、ノニルテトラハイドロチオフェニウムチオシアネート等の合成品のほか、市販品を使用することができ、具体的には、例えば、1-メチル-3-ヘキシルイミダゾリウムアイオダイドメルク社製、1-メチル-3-オクチルイミダゾリウムアイオダイドメルク社製、1-メチル-3-ドデシルイミダゾリウムアイオダイドメルク社製、1-メチル-3-ヘキシルイミダゾリウムチオシアネート東洋合成工業社製、1-メチル-3-オクチルイミダゾリウムチオシアネートメルク社製、テトラペンチルアンモニウムアイオダイドメルク社製、テトラヘキシルアンモニウムアイオダイド東京化成社製、テトラヘプチルアンモニウムアイオダイド東京化成社製、テトラペンチルアンモニウムチオシアネートメルク社製、テトラヘキシルアンモニウムチオシアネートメルク社製、テトラヘプチルアンモニウムチオシアネートメルク社製等を使用することができる。なお、有機塩化合物の中には、互変異性を示すものがあることから、本発明における有機塩化合物a1、および、後述する有機塩化合物a2については、その互変異性体を含むものとする。具体的には、例えば、1-メチル-3-ペンチルイミダゾリウムアイオダイドは、その互変異性体である1-ペンチル-3-メチルイミダゾリウムアイオダイドを含み、1-メチル-3-ヘキシルイミダゾリウムアイオダイドは、その互変異性体である1-ヘキシル-3-メチルイミダゾリウムアイオダイドを含むものとする。本発明においては、カチオン換算で上記有機塩化合物Aの50質量超が上記有機塩化合物a1である。これにより、本発明の光電変換素子は、耐湿性に優れる。これは、カチオン換算で上記有機塩化合物Aの50質量超を占める上記有機塩化合物a1のカチオンが炭素数5~20という長鎖の炭化水素基を有することにより、上記有機塩化合物A自体が疎水化されて、大気中に存在する水蒸気の侵入が防止できるためであると考えられる。なお、カチオン換算とは、上記有機塩化合物A有機塩化合物a1、有機塩化合物a2におけるアニオンを除外したカチオンのみの質量をいう。また、本発明の光電変換素子の耐湿性および光電変換効率の両方がより優れるという理由から、カチオン換算で上記有機塩化合物Aの90質量以下が上記有機塩化合物a1であることが好ましく、50質量超85質量以下であるのがより好ましく、50質量超80質量以下であるのがさらに好ましい。更に、本発明の光電変換素子の耐湿性がより良好となる理由から、上述したようにチオシアネートアニオンを有する有機塩化合物を含有するのが好ましいが、その含有量は、上記有機塩化合物Aの10~30質量であるのが好ましい。[有機塩化合物a2]上記有機塩化合物a2は、上記式1中のR2およびR3が表す炭化水素基が炭素数1~4のヘテロ原子を含んでいてもよい炭化水素基である化合物、または、上記式2中のR4、R5、R6およびR7が表す炭化水素基が炭素数1~4のヘテロ原子を含んでいてもよい炭化水素基である化合物である。上記式1中のR2およびR3が表す炭素数1~4のヘテロ原子を含んでいてもよい炭化水素基としては、具体的には、炭素数1~4のアルキル基例えば、メチル基、エチル基、プロピル基、ブチル基等、炭素数1~4のアルコキシ基例えば、メトキシ基、エトキシ基、n-プロポキシ基、イソ-プロポキシ基、n-ブトキシ基、tert-ブトキシ基、sec-ブトキシ基等、炭素数2~4のアルキルアルコキシ基例えば、メチレンメトキシ基-CH2OCH3、エチレンメトキシ基-CH2CH2OCH3等等が挙げられる。上記式2中、R4、R5、R6およびR7が表す炭素数1~4のヘテロ原子を含んでいてもよい炭化水素基としては、具体的には、例えば、上記式1中のR2およびR3の炭素数1~4のヘテロ原子を含んでいてもよい炭化水素基として例示したもの等が挙げられる。上記有機塩化合物a2が有する上記式1で表されるカチオンとしては、具体的には、上記式3~6のいずれかで表されるカチオンであって、上記式3~6中のNに結合するRが、それぞれ独立に炭素数1~4のヘテロ原子を含んでいてもよい炭化水素基を表すカチオンが好適に例示される。より具体的には、以下に示すカチオンが挙げられる。上記有機塩化合物a2が有する上記式2で表されるカチオンとしては、具体的には、以下に示すカチオンが好適に例示される。このような上記有機塩化合物a2としては、1-メチル-3-メチルイミダゾリウムアイオダイド、1-エチル-3-メチルイミダゾリウムアイオダイド、1-メチル-1-ブチルピロリジニウムチオシアネート、1-メチル-1-エチルピロリジニウムチオシアネート等の合成品のほか、市販品を使用することができ、具体的には、例えば、1-メチル-3-プロピルイミダゾリウムアイオダイド東京化成社製、1-メチル-3-ブチルイミダゾリウムアイオダイド東京化成社製、1-メチル-1-メチル-ピロリジニウムアイオダイドアルドリッチ社製、1-エチル-3-メチルイミダゾリウムテトラシアノボレートMerck社製、1-エチル-3-メチルイミダゾリウムチオシアネートMerck社製、1-メチル-3-ブチルイミダゾリウムチオシアネートBASF社製、1-エチル-3-メチルイミダゾリウムビストリフルオロメチルスルホニルイミドSolventInnovation社製、テトラメチルアンモニウムアイオダイド東京化成社製、テトラエチルアンモニウムアイオダイド東京化成社製、テトラプロピルアンモニウムアイオダイド東京化成社製、テトラブチルアンモニウムアイオダイド東京化成社製、テトラメチルアンモニウムチオシアネートMerck社製、テトラエチルアンモニウムチオシアネートMerck社製、テトラプロピルアンモニウムチオシアネートMerck社製、テトラブチルアンモニウムチオシアネートMerck社製、メチルテトラハイドロチオフェニウムアイオダイドMerck社製、エチルテトラハイドロチオフェニウムアイオダイドMerck社製、プロピルテトラハイドロチオフェニウムアイオダイドMerck社製、ブチルテトラハイドロチオフェニウムアイオダイドMerck社製、メチルテトラハイドロチオフェニウムテトラシアノボレートMerck社製、エチルテトラハイドロチオフェニウムテトラシアノボレートMerck社製、プロピルテトラハイドロチオフェニウムテトラシアノボレートMerck社製、ブチルテトラハイドロチオフェニウムテトラシアノボレートMerck社製、メチルテトラハイドロチオフェニウムチオシアネートMerck社製、エチルテトラハイドロチオフェニウムチオシアネートMerck社製、プロピルテトラハイドロチオフェニウムチオシアネートMerck社製、ブチルテトラハイドロチオフェニウムチオシアネートMerck社製等を使用することができる。本発明においては、上記有機塩化合物Aの50体積未満が上記有機塩化合物a2であり、15体積以上50体積未満であることが好ましい。なお、上記有機塩化合物a1および上記有機塩化合物a2は、それぞれ単体としては固体であってもよいが、上記有機塩化合物a1および上記有機塩化合物a2を混合して含有する上記有機塩化合物Aとしては、液体いわゆるイオン性液体であるのが好ましい。このような上記有機塩化合物Aの含有量は、本発明の電解質の総質量に対して50~95質量であるのが好ましく、65~95質量であるのがより好ましい。含有量がこの範囲であると、本発明の光電変換素子の光電変換効率がより良好となる。<層状粘土鉱物B>本発明の電解質に用いる層状粘土鉱物Bは特に限定されないが、ケイ酸四面体が2次元シート状に結合したフィロケイ酸塩であるのが好ましく、その具体例としては、モンモリロナイト、サポナイト、バイデライト、ノントロナイト、ヘクトライト、スティブンサイトなどのスメクタイト系粘土鉱物;バーミキュライトなどのバーミキュライト系粘土鉱物;ムスコバイト、フロコバイト、マイカなどの雲母系粘土鉱物;等が挙げられ、これらを1種単独で用いてもよく、2種以上を併用してもよい。また、本発明の電解質に用いる層状粘土鉱物Bは、天然物であっても、合成品であってもよい。これらのうち、水中で膨潤し、陽イオン交換能を有するスメクタイト系粘土鉱物や膨潤性のマイカが好ましい。層状粘土鉱物の陽イオン交換容量は、10~300ミリ当量/100gであるのが好ましい。このような層状粘土鉱物Bとしては、市販品を用いることができ、例えば、天然モンモリロナイト商品名:クニピアF、平均粒径:0.1~1μm、クニミネ工業社製、合成スメクタイト商品名:スメクトンSA、平均粒径:20nm、クニミネ工業社製、合成膨潤性雲母商品名:ソマシフME-100、平均粒径:5~7μm、コープケミカル社製、合成スメクタイト商品名:ルーセンタイトSWN、平均粒径:0.02μm、コープケミカル社製、合成スメクタイト商品名:ルーセンタイトSWF、平均粒径:0.02μm、コープケミカル社製が好適に用いられる。本発明においては、層状粘土鉱物Bとして、有機化層状粘土鉱物を用いることができる。有機化層状粘土鉱物は、層状粘土鉱物における層間の陽イオン交換を行なうことで得ることができ、例えば、上述した層状粘土鉱物の水系スラリーに有機オニウムイオンを添加し、撹拌させて反応させることにより得ることができる。または、上述した層状粘土鉱物の溶媒分散液に有機オニウムイオンを添加し、撹拌させて有機オニウムイオンカチオン交換反応によっても得ることができる。有機オニウムイオンとは、酸素、硫黄、窒素等の孤立電子対を有する元素を含む化合物において、これらの孤立電子対にプロトンまたは他の陽イオン型の試薬等が配位結合して生じた有機オニウム化合物から発生したイオンである。有機オニウムイオンで有機化するための条件は特に限定されないが、層状粘土鉱物の陽イオン交換容量に対して、有機オニウムイオンを0.3~2.0倍量で反応させるのが好ましく、0.5~1.5倍量で反応させるのがより好ましく、また、10~95°Cの温度で反応させるのが好ましい。有機オニウムイオンとしては、例えば、アンモニウムイオン、ホスホニウムイオン、オキソニウムイオン、スルホニウムイオン等が挙げられる。これらのうち、アンモニウムイオンが最も一般的であり、具体的には、脂肪族アンモニウムイオン、ピリジニウムイオン、キノリニウムイオン、イミダゾリウムイオン、ピロリジニウムイオン、ピペリジニウムイオン、ベタイン類、レシチン、カチオン染料色素等が挙げられる。また、下記式IまたはIIに示す脂肪族アンモニウムイオンが好ましく、具体的には、例えば、ヒドロキシポリオキシエチレントリアルキルアンモニウム、ヒドロキシポリオキシプロピレントリアルキルアンモニウム、ジヒドロキシポリオキシエチレンジアルキルアンモニウム、ジヒドロキシポリオキシプロピレンジアルキルアンモニウム、ジメチルジオクチルアンモニウム、ジメチルジドデシルアンモニウム、メチルエチルジオクチルアンモニウム、メチルエチルジオクチルアンモニウム、メチルトリオクチルアンモニウム、メチルトリドデシルアンモニウム、ベンジルメチルジオクチルアンモニウム、ベンジルメチルジドデシルアンモニウム、ベンジルエチルジオクチルアンモニウム、ベンジルエチルジオクチルアンモニウム、ベンジルトリオクチルアンモニウム、ベンジルトリドデシルアンモニウム等が挙げられる。式I中、R1は炭素数1~30の炭化水素基を表し、R2およびR3はそれぞれ独立にポリオキシエチレン基-CH2CH2On-H、ポリオキシプロピレン基-CH2CHCH3On-H、-CH2CH2CH2On-Hまたは炭素数1~10の炭化水素基を表し、R4はポリオキシエチレン基-CH2CH2On-Hまたはポリオキシプロピレン基-CH2CHCH3On-H、-CH2CH2CH2On-Hを表す。また、n=1~50を表す。式II中、R1はメチル基またはベンジル基を表し、R2は炭素数1~3の炭化水素基または炭素数6~15の炭化水素基を表し、R3およびR4はそれぞれ独立に炭素数6~15の炭化水素基を表す。このような有機化層状粘土鉱物としては、市販品を使用することができ、具体的には、例えば、ホージュン社製のエスベンNX、エスベンWX、オルガナイト、オルガナイトD;コープケミカル社製のルーセンタイトSEN、ルーセンタイトSPN、ルーセンタイトSAN、ルーセンタイトSTN、ソマシフMAE、ソマシフMEE、ソマシフMPE、ソマシフMTE;等を使用することができる。本発明においては、本発明の光電変換素子の耐湿熱性がより良好となる理由から、上記層状粘土鉱物Bがアルキルシリル基を有しているのが好ましい。アルキルシリル基を有する層状粘土鉱物Bとしては、例えば、上記で例示した層状粘土鉱物以下、層状粘土鉱物b1ともいう。と後述するオルガノシラン化合物b2とを反応させたものや、後述する市販品等を用いることができる。オルガノシシラン化合物b2上記層状粘土鉱物Bの調製に用いるオルガノシラン化合物b2としては、例えば、下記式IIIで表される化合物等を用いることができる。上記式III中、R8は炭素数1~25の分岐していてもよい1価の炭化水素基を表し、ヘテロ原子を含んでいてもよい。R9は加水分解性基を表し、nは1~3の整数を表す。nが2または3の時の複数のR8はそれぞれ同一であっても異なっていてもよく、nが1または2の時の複数のR9はそれぞれ同一であっても異なっていてもよい。上記式III中、R8の炭素数1~25の分岐していてもよい1価の炭化水素基としては、具体的には、例えば、メチル基、エチル基、プロピル基、イソプロピル基、n-ブチル基、イソブチル基、sec-ブチル基、tert-ブチル基、n-ペンチル基、イソペンチル基、ネオペンチル基、tert-ペンチル基、1-メチルブチル基、2-メチルブチル基、1,2-ジメチルプロピル基、ヘキシル基、ヘプチル基、オクチル基、ノニル基、デシル基、ドデシル基、トリデシル基、テトラデシル基、ヘキサデシル基、オクタデシル基、シクロヘキシル基、ビニル基、アリル基、フェニル基、トリル基、スチリル基、α-メチルスチリル基等や、これらの基の炭素原子に結合した水素原子の一部または全部をハロゲン原子例えば、フッ素、塩素等で置換した官能基例えば、クロロメチル基、クロロプロピル基、トリフルオロプロピル基等等が挙げられる。また、上記式III中、R9の加水分解性基としては、具体的には、例えば、アルコキシ基、アシル基、ハロゲン基等が挙げられる。上記式IIIで表される化合物としては、具体的には、例えば、メチルトリメトキシシラン、メチルトリエトキシシラン、エチルトリメトキシシラン、エチルトリエトキシシラン、n-プロピルトリメトキシシラン、n-プロピルトリエトキシシラン、i-プロピルトリメトキシシラン、i-プロピルトリエトキシシラン、n-ブチルトリメトキシシラン、n-ブチルトリエトキシシラン、n-ペンチルトリメトキシシラン、n-ペンチルトリエトキシシラン、シクロヘキシルトリメトキシシラン、フェニルトリメトキシシラン、ヘキシルトリメトキシシラン、オクチルトリエトキシシラン、ノニルトエトキシシラン、デシルトリエトキシシラン、ドデシルトリエトキシシラン、トリデシルトリエトキシシラン、テトラデシルトリエトキシシラン、ペンタデシルトリエトキシシラン、ジメチルジメトキシシラン、ジメチルジエトキシシラン、ジエチルジメトキシシラン、ジエチルジエトキシシラン、ジ-n-プロピルジメトキシシラン、ジ-i-プロピルジメトキシシラン、ジ-n-ブチルジメトキシシラン、n-ペンチルメチルジメトキシシラン、シクロヘキシルメチルジエトキシシラン、フェニルメチルジメトキシシラン、ジ-n-ペンチルジメトキシシラン、ジ-n-ヘキシルジメトキシシラン、ジ-n-ヘプチルジメトキシシラン、ジ-n-オクチルジメトキシシラン、ジシクロヘキシルジメトキシシラン、ジフェニルジメトキシシラン、トリメチルメトキシシラン、トリエチルメトキシシラン、トリ-n-プロピルメトキシシラン、トリ-i-プロピルメトキシシラン、トリ-n-ブチルメトキシシラン、トリ-n-ペンチルメトキシシラン、トリ-シクロヘキシルメトキシシラン、トリフェニルメトキシシラン、トリ-n-ヘキシルメトキシシラン、トリ-n-ヘプチルメトキシシラン、トリ-n-オクチルメトキシシラン、トリシクロヘキシルメトキシシラン、トリフェニルメトキシシラン、トリデシルメトキシシラン、ビニルトリクロルシラン、ビニルトリメトキシシラン、ビニルトリエトキシシラン、ビニルトリスメトキシエトキシシラン、ビニルトリイソプロポキシシラン、2-3,4-エポキシシクロヘキシルエチルトリメトキシシラン、3-グリシドキシプロピルトリメトキシシラン、3-グリシドキシプロピルメチルジエトキシシラン、3-グリシドキシプロピルトリエトキシシラン、p-スチリルトリメトキシシラン、3-メタクリロキシプロピルメチルジメトキシシラン、3-メタクリロキシプロピルトリメトキシシラン、3-アクリロキシプロピルトリメトキシシラン、3-メルカプトプロピルメチルジメトキシシラン、3-メルカプトプロピルトリメトキシシラン、ビストリエトキシシリルプロピルジスルフィド、ビストリエトキシシリルプロピルテトラスルフィド、メチルトリクロロシラン、メチルジクロロシラン、ジメチルジクロロシラン、トリメチルクロロシラン、フェニルトリクロロシラン、ジフェニルジクロロシラン、オクチルジメチルクロロシラン、トリフロロプロピルトリクロロシラン、シクロヘキシルメチルジメトキシシラン、トリフルオロプロピルトリメトキシシラン、トリフェニルシラノール、ヘキサメチルジシラザン、メチルトリフェノキシシラン等が挙げられ、これらを1種単独で用いてもよく、2種以上を併用してもよい。これらのうち、メチルトリメトキシシラン、メチルトリエトキシシラン、エチルトリメトキシシラン、エチルトリエトキシシラン、n-プロピルトリメトキシシラン、n-プロピルトリエトキシシラン、i-プロピルトリメトキシシラン、i-プロピルトリエトキシシラン、n-ブチルトリメトキシシラン、n-ブチルトリエトキシシラン、n-ペンチルトリメトキシシラン、n-ペンチルトリエトキシシラン、シクロヘキシルトリメトキシシラン、フェニルトリメトキシシラン、ヘキシルトリメトキシシラン、オクチルトリエトキシシラン、ノニルトリエトキシシラン、ジメチルジメトキシシラン、ジメチルジエトキシシラン、ジエチルジメトキシシラン、ジエチルジエトキシシラン、ジ-n-プロピルジメトキシシラン、ジ-i-プロピルジメトキシシラン、ジ-n-ブチルジメトキシシラン、n-ペンチルメチルジメトキシシラン、シクロヘキシルメチルジエトキシシラン、フェニルメチルジメトキシシラン、ジフェニルジメトキシシラン、トリメチルメトキシシラン、トリメチルエトキシシラン、トリエチルメトキシシラン、トリ-n-プロピルメトキシシラン、トリ-i-プロピルメトキシシラン、ビニルトリメトキシシラン、ビニルトリエトキシシラン、3-メルカプトプロピルトリメトキシシラン、ビストリエトキシシリルプロピルジスルフィド、ビストリエトキシシリルプロピルテトラスルフィド、シクロヘキシルメチルジメトキシシラン、トリフルオロプロピルトリメトキシシラン、ヘキサメチルジシラザン、ジメトキシメチルトリフルオロプロピルシラン、ノナフルオロヘキシルトリクロロシラン、トリフルオロプロピルトリクロロシラン、メチルトリフルオロプロピルジクロロシランであるのが、素子内部の電解質の吸湿性を抑制できる理由から好ましい。また、上記オルガノシラン化合物b2としては、上記式IIIで表される化合物の縮合物を用いることができ、その具体例としては、ジメチルポリシロキサン、メチルフェニルポリシロキサン、メチルハイドロジェンポリシロキサン等のオルガノポリシロキサンが挙げられる。更に、上記オルガノシラン化合物b2としては、ヘキサメチルジシラザン、ジビニルテトラメチルジシラザン等のオルガノジシラザンを用いることができる。本発明においては、上述した層状粘土鉱物b1とオルガノシラン化合物b2との反応は特に限定されず、例えば、これらをメタノール等の有機溶媒中で、0~250°C程度の温度で撹拌することにより、層状粘土鉱物b1が有する水酸基とオルガノシラン化合物b2が有する加水分解性基とが反応し、アルキルシリル基を有する層状粘土鉱物Bを調製することができる。ここで、層状粘土鉱物b1が有する水酸基とは、モンモリロナイトやスメクタイト等の公知の層状粘土鉱物の結晶層主に端面が通常有している水酸基をいうが、上記反応においては、層状粘土鉱物b1が有する全ての水酸基がアルキルシリル基で置換されている必要はない。なお、上記反応においては、層状粘土鉱物b1とオルガノシラン化合物b2との反応後またはこれらの反応と同時に、オルガノシラン化合物b2由来の加水分解性基層状粘土鉱物b1と未反応であった官能基が加水分解し、縮合していてもよい。一方、本発明においては、アルキルシリル基を有する層状粘土鉱物Bとして、市販品を用いることができ、例えば、アルキルトリアルコキシシランで処理したシラン処理モンモリロナイトベンゲルSH、ホージュン社製、4級アンモニウムおよびアルキルトリアルコキシシランで処理したシラン処理有機ベントナイトホージュン社製等が好適に用いられる。このようなアルキルシリル基を有する層状粘土鉱物Bを含有することにより、耐湿性により優れた光電変換素子を形成することができる。これは、詳細には明らかではないが、アルキルシリル基を有する層状粘土鉱物Bが従来公知の層状粘土鉱物よりも疎水化されていることにより、大気中の水蒸気の侵入を防ぐことができるためと考えられる。本発明において、上記層状粘土鉱物Bの含有量は、上記有機塩化合物A100質量部に対して、無機物換算で1~250質量部であるのが好ましく、2~150質量部であるのがより好ましい。ここで、無機物換算とは、上記層状粘土鉱物Bにおける層間の陽イオン、すなわち上述した有機オニウムイオンを除外した質量をいう。<有機溶媒C>本発明の電解質が所望により含有する有機溶媒Cは、沸点が150°C以上であり、比誘電率が20以上である有機溶媒であれば特に限定されない。ここで、沸点とは、1気圧における沸点をいい、比誘電率とは、25°Cおよび10kHzを印加させる液体用誘電率計日本ルフト製液体誘電率計M-870を用いて測定した値をいう。上記有機溶媒Cとしては、具体的には、例えば、メトキシプロピオニトリル沸点:166°C、比誘電率:25、エトキシプロピオニトリル沸点:171°C、比誘電率:22、ブトキシプロピオニトリル沸点:206°C、比誘電率:20、ジメトキシプロピオニトリル沸点:195°C、比誘電率:28、グルタロニトリル沸点:286°C、比誘電率:20、エチレングリコールビスプロピオニトリルエーテル沸点:330°C、比誘電率:20、プロピレンカーボネート沸点:240°C、比誘電率:65、ジエチルカーボネート沸点:240°C、比誘電率:65、エチルメチルカーボネート沸点:240°C、比誘電率:65、γ-ブチロラクトン沸点:205°C、比誘電率:65、γ-バレロラクトン沸点:°C、比誘電率:58、ジメチルスルホキシド沸点:189°C、比誘電率:47、エチルイソプロピルスルホン沸点:250°C、比誘電率:32、スルホラン沸点:285°C、比誘電率:38、メチルスルホラン沸点:270°C、比誘電率:32等が挙げられ、これらを1種単独で用いてもよく、2種以上を併用してもよい。なお、これらを2種以上併用する場合、例えば、エチレンカーボネート、プロピレンカーボネート、ブチレンカーボネート等の高誘電率溶媒である環状カーボネート類や、ジメチルカーボネート、エチルメチルカーボネート、ジエチルカーボネート、エチル-n-ブチルカーボネート、メチル-t-ブチルカーボネート、ジ-i-プロピルカーボネート、t-ブチル-i-プロピルカーボネート等の低粘度溶媒である鎖状カーボネート類を本発明の目的を損なわない範囲で適宜混合させてもよい。これらのうち、本発明の電解質を用いた光電変換素子以下、本発明の光電変換素子ともいう。の光電変換効率がより良好となる理由から、メトキシプロピオニトリル、エトキシプロピオニトリル、ブトキシプロピオニトリルを用いるのが好ましく、入手が容易でコストが安い理由から、プロピレンカーボネート、ジエチルカーボネート、エチルメチルカーボネート、γ-ブチロラクトンが好ましく、電気化学的に安定であり、分解ガスの発生が少ない理由から、エチルイソプロピルスルホン、スルホラン、メチルスルホランが好ましい。本発明においては、このような有機溶媒Cを含有することにより、耐湿性により優れた光電変換素子を形成することができる。これは、詳細には明らかではないが、有機溶媒Cがイオン性液体よりも吸湿性が低く、また、長期使用時においても揮発が少なく、かつ、他の電解質の成分に対する溶解性も高いためと考えられる。また、本発明においては、上記有機溶媒Cを含有する場合の含有量は、上記有機塩化合物A100質量部に対して0.5~40質量部であるのが好ましく、1~30質量部であるのがより好ましい。含有量がこの範囲であると、本発明の光電変換素子の光電変換効率がより良好となる。また、上記有機溶媒Cを含有する場合、上記有機溶媒Cと上記有機塩化合物Aとの比率C/Aは、本発明の光電変換素子の優れた耐湿性を保持し、かつ、本発明の色素増感太陽電池における光増感色素特に有機色素の溶出を抑制する観点から、29/71~0.5/99.5であるのが好ましく、23/77~1/99であるのがより好ましい。<その他の成分>本発明の電解質は、本発明の光電変換素子の光電変換効率をより向上させる観点から、酸化還元対レドックス対を添加することができる。酸化還元対としては、色素増感太陽電池において一般的に使用されているまたは使用することができる任意のものを本発明の目的を損なわない範囲で用いることができる。例えば、ヨウ素/ヨウ化物イオン、臭素/臭化物イオン等を用いることができる。具体的には、ヨウ素とLiI、NaI、KI等との金属ヨウ化物、ヨウ素と4級イミダゾリウム化合物とのヨウ化物塩、ヨウ素と4級ピリジニウム化合物とのヨウ化物塩、ヨウ素とテトラアルキルアンモニウム化合物とのヨウ化物塩等のヨウ素/ヨウ化物イオン対;臭素とLiBr、NaBr、KBr等との金属臭化物、臭素と4級イミダゾリウム化合物との臭化物塩、臭素と4級ピリジニウム化合物との臭化物塩、臭素とテトラアルキルアンモニウム化合物との臭化物塩等の臭素/臭化物イオン;フェロシアン酸塩-フェリシアン酸塩、フェロセン-フェリシニウム塩等の金属錯体;ジスルフィド化合物とメルカプト化合物との硫黄化合物;ヒドロキノン;キノン;等が挙げられ、これらを1種単独で用いてもよく、2種以上を併用してもよい。これらのうち、ヨウ素/ヨウ化物イオン、臭素/臭素化物イオンが好ましい。また、本発明の電解質は、本発明の光電変換素子の短絡電流を向上させる観点から、無機塩および/または有機塩を添加することができる。無機塩、有機塩としては、例えば、アルカリ金属、アルカリ土類金属塩等を挙げることができ、具体的には、ヨウ化リチウム、ヨウ化ナトリウム、ヨウ化カリウム、ヨウ化マグネシウム、ヨウ化カルシウム、トリフルオロ酢酸リチウム、トリフルオロ酢酸ナトリウム、チオシアン酸リチウム、四フッ化ホウ酸リチウム、六フッ化りん酸リチウム、過塩素酸リチウム、トリフルオロメタンスルホン酸リチウム、リチウムビストリフルオロメタンスルホニルイミド、グアニジンチオシアネートなどのグアニジン塩等が挙げられ、これらを1種単独で用いてもよく、2種以上を併用してもよい。無機塩、有機塩の添加量は、特に限定されず、本発明の目的を損なわない限り、従来通りとすることができる。また、本発明の電解質は、本発明の光電変換素子の開放電圧を向上させる観点から、ピリジン類、ベンズイミダゾール類を添加することができる。具体的には、メチルピリジン、エチルピリジン、プロピルピリジン、ブチルピリジン等のアルキルピリジン類;メチルイミダゾール、エチルイミダゾール、プロピルイミダゾール等のアルキルイミダゾール類;メチルベンズイミダゾール、エチルベンズイミダゾール、ブチルベンズイミダゾール、プロピルベンズイミダゾール等のアルキルベンズイミダゾール類;等が挙げられ、これらを1種単独で用いてもよく、2種以上を併用してもよい。ピリジン類、ベンズイミダゾール類の添加量は、特に限定されず、本発明の目的を損なわない限り、従来通りとすることができる。本発明の電解質は、上記有機溶媒C以外の有機溶媒を添加してもよく、その具体例としては、エチレンカーボネート、プロピレンカーボネート等の炭酸エステル類;エチレングリコールジアルキルエーテル、プロピレングリコールジアルキルエーテル等のエーテル類;エチレングリコールモノアルキルエーテル、プロピレングリコールモノアルキルエーテル等のアルコール類;エチレングリコール、プロピレングリコール等の多価アルコール類;アセトニトリル、プロピオニトリル、メトキシプロピオニトリル、シアノエチルエーテル、グルタロニトリル、バレロニトリル等のニトリル類;γ-ブチロラクトン等のラクトン類;ジメチルホルムアミド、N-メチルピロリドン等のアミド類;ジメチルスルホキシド、スルホラン等の非プロトン極性溶媒類;等が挙げられ、これらを1種単独で用いてもよく、2種以上を併用してもよい。有機溶媒の含有量は、特に限定されず、本発明の目的を損なわない限り、従来通りとすることができる。<製造方法>本発明の電解質の製造方法は特に限定されず、例えば、上記有機塩化合物Aおよび上記層状粘土鉱物Bならびに所望により含有してもよい上記有機溶媒C等を混合し、ボールミル、サンドミル、顔料分散機、すりつぶし機、超音波分散機、ホモジナイザー、プラネタリーミキサー、ホバートミキサー、ロール、ニーダー等を用いて室温下または加熱下例えば40~150°Cで十分に混合し、均一に分散混練させることにより製造することができる。ここで、上記混合には、必要に応じて有機溶剤例えば、トルエン等を併用し、混合後に有機溶剤を真空留去する方法を用いてもよい。<光電変換素子、色素増感太陽電池>次に、本発明の光電変換素子および色素増感太陽電池について、図1を用いて詳述する。図1は、本発明の光電変換素子の基本構成の一例を示す模式断面図である。本発明の光電変換素子は、透明導電膜および金属酸化物半導体多孔質膜を有する光電極と、上記光電極に対向して配置される対向電極と、上記光電極と上記対向電極との間に配された電解質層と、を有する光電変換素子である。<光電極>上記光電極は、例えば、図1に示すように、透明基板1と透明導電膜2と酸化物半導体多孔質膜3により構成されている。ここで、透明基板1は、光透過性が良好なものが好ましく、その具体例としては、ガラス基板の他、ポリスチレン、ポリエチレン、ポリプロピレン、ポリエチレンテレフタレート、ポリエチレンナフタレート、ポリカーボネート、ポリフェニレンスルフィド、環状オレフィンポリマー、ポリエーテルサルフォン、ポリスルフォン、ポリエーテルイミド、ポリアリレート、トリアセチルセルロース、ポリメタクリル酸メチル等の樹脂基板フィルムが挙げられる。また、透明導電膜2としては、具体的には、例えば、アンチモンやフッ素がドープされた酸化スズ、アルミニウムやガリウムがドープされた酸化亜鉛、スズがドープされた酸化インジウム等の導電性金属酸化物が挙げられる。また、透明導電膜2の厚さは、0.01~1.0μm程度であるのが好ましい。更に、透明導電膜2を設けるための方法は特に限定されず、例えば、塗布法、スパッタリング法、真空蒸着法、スプレーパイロリシス法、化学気相成長法CVD、ゾルゲル法等が挙げられる。次いで、酸化物半導体多孔質膜3は、酸化物半導体微粒子の分散液を透明導電膜2上に塗布することによって得られる。上記酸化物半導体微粒子としては、具体的には、例えば、酸化チタン、酸化スズ、酸化亜鉛、酸化タングステン、酸化ジルコニウム、酸化ハフニウム、酸化ストロンチウム、酸化バナジウム、酸化ニオブ等が挙げられ、これらを1種単独で用いてもよく、2種以上を併用してもよい。上記分散液は、上記酸化物半導体微粒子と分散媒とをサンドミル、ビーズミル、ボールミル、3本ロールミル、コロイドミル、超音波ホモジナイザー、ヘンシェルミキサー、ジェットミル等の分散機で混合することにより得られる。また、上記分散液は、分散機で混合して得た後、使用塗布直前に、超音波ホモジナイザー等を用いて超音波処理を施すのが好ましい。使用直前に超音波処理を施すことにより、本発明の光電変換素子の光電変換効率がより良好となる。これは、使用直前に超音波処理を施した分散液を用いて形成した酸化物半導体多孔質膜に対して、上記有機塩化合物Aを含有する本発明の電解質が充填されやすくなったり、色素の吸着能が高まったりしたためと考えられる。さらに、上記分散液には、分散液中の上記酸化物半導体微粒子の再凝集を防ぐために、アセチルアセトン、塩酸、硝酸、界面活性剤、キレート剤等を添加してもよく、分散液の増粘のために、ポリエチレンオキシド、ポリビニルアルコール等の高分子やセルロース系の増粘剤等を添加してもよい。上記分散液としては、酸化チタンペーストSP100、SP200いずれも昭和電工社製、酸化チタン微粒子Ti-NanoxideTソーラロニクス社製、Ti-NanoxideDソーラロニクス社製、Ti-NanoxideT/SPソーラロニクス社製、Ti-NanoxideD/SPソーラロニクス社製、チタニア塗布ペーストPECC01ペクセルテクノロジーズ社製、チタニア粒子ペーストPST-18NR、PST-400Cいずれも日揮触媒化成社製等の市販品を用いることも可能である。上記分散液を透明導電膜上に塗布する方法としては、例えば、公知の湿式成膜法を用いることができる。湿式成膜法としては、具体的には、例えば、スクリーンプリント法、インクジェットプリント法、ロールコート法、ドクターブレード法、スピンコート法、スプレー塗布法等が挙げられる。また、上記分散液を透明導電膜上に塗布後、微粒子間の電子的なコンタクトの向上、透明導電膜との密着性の向上、膜強度の向上を目的として、加熱処理、化学処理、プラズマ、オゾン処理等を行うのが好ましい。加熱処理の温度としては、40°C~700°Cであるのが好ましく、40°C~650°Cであるのが好ましい。また、加熱処理の時間としては、特に制限はないが、通常は10秒~24時間程度である。化学処理としては、具体的には、例えば、四塩化チタン水溶液を用いた化学メッキ処理、カルボン酸誘導体を用いた化学吸着処理、三塩化チタン水溶液を用いた電気化学的メッキ処理等が挙げられる。<対向電極>上記対向電極とは、図1に示すように、光電極4に対向して配置される電極5であり、例えば、金属基板、表面に導電膜を有するガラス基板や樹脂基板等を用いることができる。金属基板としては、白金、金、銀、銅、アルミニウム、インジウム、チタン等の金属を用いることができる。樹脂基板としては、光電極4を構成する透明基板1で例示した基板フィルムに加えて、不透明あるいは透明性に劣る一般的な樹脂基板も用いることができる。また、表面に設ける導電膜としては、白金、金、銀、銅、アルミニウム、インジウム、チタン、マグネシウム、モリブデンなどの金属;炭素;酸化スズ、アンチモンやフッ素がドープされた酸化スズ、酸化亜鉛、アルミニウムやガリウムがドープされた酸化亜鉛、スズがドープされた酸化インジウムなどの導電性金属酸化物;等が挙げられる。導電膜の厚さや形成方法は、光電極4を構成する透明導電膜2と同様のものを挙げることができる。本発明においては、対向電極5として、基板上に導電性高分子膜を形成させた電極や導電性高分子フィルム電極を用いてもよい。導電性高分子としては、具体的には、例えば、ポリチオフェン、ポリピロール、ポリアニリン等が挙げられる。基板上に導電性高分子膜を形成させる方法は、通常湿式成膜法として知られているディッピング法やスピンコーティング法等を用いて、高分子分散液から基板上に導電高分子膜を形成することができる。導電性高分子分散液としては、特開2006-169291号公報で開示したポリアニリン分散液や市販品であるポリチオフェン誘導体水分散液バイトロンP、バイエル社製、三菱レイヨン社製アクアセーブ、ポリアニリン誘導体水溶液等を用いることができる。また、基板が上記導電基板である場合、上記手法に加えて電解重合法によっても基板上に導電性高分子膜を形成させることができる。導電性高分子フィルム電極は、電解重合法によって電極上に形成された導電性高分子フィルムを電極から剥離した自立性フィルムまたは導電性高分子分散液から通常湿式成膜法として知られているキャスティング法やスピンコーティング法等を用いて形成された自立性フィルム等を用いることもできる。ここで言う導電性高分子分散液は、導電性高分子微粒子が溶媒中に分散している状態と導電性高分子が溶媒中に溶解している状態とが混在しているものを、便宜上導電性高分子分散液としている。<電解質層>上記電解質層は、図1に示すように、光電極4および対向電極5の間に設けられる電解質層6であり、本発明の光電変換素子においては、上述した本発明の電解質を用いる。本発明の光電変換素子は、上述した本発明の電解質を用いているため、優れた耐湿性を達成することができる。本発明の色素増感太陽電池は、上述した本発明の光電変換素子を構成する光電極に光増感色素を担持させた光電変換素子の1種である。ここで、光増感色素としては、可視光領域および/または赤外光領域に吸収を持つ色素であれば特に限定されなく、金属錯体又は有機色素等を用いることができる。金属錯体としては、具体的には、例えば、ビピリジン構造やターピリジン構造などの配位子が配位したルテニウム錯体色素下記式参照、鉄錯体色素、オスミウム錯体色素、白金錯体色素、イリジウム錯体色素、金属フタロシアニン、金属ポルフィリン等を用いることができる。一方、上記有機色素としては、具体的には、例えば、ポルフィリン系色素、フタロシアニン系色素、シアニン系色素、メロシアニン系色素、キサンテン系色素、クマリン系色素、インドール系色素、フルオレン系色素、トリフェニルアミン系色素等を用いることができる。光増感色素を担持させる方法に特に制限はないが、上記色素を、例えば、水、アルコール系溶媒、二トリル系溶媒に溶解させ、色素溶液に酸化物半導体多孔質膜3を浸漬または色素溶液を酸化物半導体多孔質膜3に塗布することにより担持される。以下に、実施例を挙げて本発明を具体的に説明する。ただし、本発明はこれらに限定されるものではない。<実施例1~44、比較例1~12><電解質の調製>混合容器中で、下記第1表および下記第2表以下、第1表等と略す。に示す成分を第1表等に示す組成比質量部で、撹拌し、混合することにより電解質を調製した。具体的には、第1表等に示す組成比で、第1表等に示す有機塩化合物の混合液に、第1表等に示す層状粘土鉱物を撹拌しながら添加し、予め層状粘土鉱物を膨潤させ分散させたゲル状物質有機塩化合物/粘土複合体を得た。次に、得られた複合体に、第1表等に示すヨウ素、および、N-メチルベンズイミダゾールを、第1表等に示す組成比で添加し、混合した。なお、第1表等に示す有機溶媒を用いる場合は、上記ゲル状物質にヨウ素およびN-メチルベンズイミダゾールを混合させた後、有機溶媒を添加し、混合した。<カチオン換算a1/A>各実施例および比較例について、使用した有機塩化合物1~4上記有機塩化合物Aに相当の総カチオン質量に対する有機塩化合物1,2上記有機塩化合物a1に相当のカチオン質量の割合をカチオン換算a1/Aとして求めた[質量]。各有機塩化合物のカチオン質量は、有機塩化合物の分子量に対するイミダゾリウムカチオンの分子量の比率から算出した。<色素増感太陽電池光増感色素:ルテニウム錯体色素の作製>透明導電性ガラスFTOガラス、表面抵抗15Ω/□、日本板硝子社製上に、酸化チタンペーストTiNanoxideDSolaronix社製を塗布し、室温下で乾燥させた後、450°Cの温度で30分間焼結することにより、透明導電性ガラス上に酸化チタン多孔質膜が形成された光電極を作製した。作製した光電極を、ルテニウム錯体色素シス-ジイソチオシアネート-N,N′-ビス2,2′-ビピリジル-4,4′-ジカルボキシリックアシッドルテニウムII錯体Ruthenium535bisTBA、Solaronix社製のブチルアルコール/アセトニトリル溶液体積比:1/1、濃度3×104mol/Lに4時間浸漬させた。その後、アセトニトリルで洗浄し、暗所において窒素気流下で乾燥することにより光電極の酸化チタン電極に増感色素を担持させたものを光電極として用いた。光増感色素を担持させた光電極上に調製した上記電解質を塗りつけ、これと、透明導電性ガラス基板導電面にスズがドープされた酸化インジウム、シート抵抗:8Ω/□、日本板硝子社製表面にスパッタリング法で厚さ約100nmの白金薄膜を形成させた白金対向電極とを張り合わせた。貼り合せる際、光電極と白金対向電極の間に熱融着フィルムを介在させ、150°Cで熱融着させて電極間の封止を行うことにより、色素増感太陽電池光増感色素:ルテニウム錯体色素を得た。<色素増感太陽電池光増感色素:有機色素の作製>ルテニウム錯体色素に代えてインドリン系色素D149、三菱製紙社製を用いた以外は色素増感太陽電池光増感色素:ルテニウム錯体色素と同様の方法で色素増感太陽電池光増感色素:有機色素を作製した。<評価>得られた2種の色素増感太陽電池について、それぞれ光電変換効率およびその維持率を以下に示す方法により測定し、評価した。その結果を下記第1表等に示す。<光電変換効率>図2に示すように、光源としてソーラーシミュレーターを用い、AM1.5の擬似太陽光を100mW/cm2の光強度で光電極側から照射し、電流電圧測定装置ケースレーインスツルメンツ社製デジタルソースメーター2400を用いて変換効率[]を求めた。<耐湿性維持率>光電変換効率を測定した色素増感太陽電池を、40°C、85RHの条件で1000時間放置し、その後に上記と同様の方法により光電変換効率を測定し、その維持率加湿後の光電変換効率/加湿前の光電変換効率×100[]を算出した。この結果、光電変換効率の維持率が80[]以上であれば、耐湿性に優れていると評価できる。同様の評価を1500時間放置した条件でも行った。<耐湿熱性維持率>光電変換効率を測定した色素増感太陽電池を、85°C、85RHの条件で1000時間放置し、その後に上記と同様の方法により光電変換効率を測定し、その維持率加湿後の光電変換効率/加湿前の光電変換効率×100[]を算出した。この結果、光電変換効率の維持率が80[]以上であれば、耐湿熱性に優れていると評価できる。同様の評価を1500時間放置した条件でも行った。上記第1表等中の各成分は、以下のものを使用した。有機塩化合物1MHexImI:1-メチル-3-ヘキシルイミダゾリウムアイオダイド比重:1.416g/cm3、メルク社製有機塩化合物2MOctImI:1-メチル-3-オクチルイミダゾリウムアイオダイド比重:1.335g/cm3、メルク社製有機塩化合物3MPImI:1-メチル-3-プロピルイミダゾリウムアイオダイド比重:1.536g/cm3、東京化成社製有機塩化合物4EMImSCN:1-エチル-3-メチルイミダゾリウムチオシアネート比重:1.115g/cm3、Merck社製層状粘土鉱物1:合成スメクタイト商品名:ルーセンタイトSPNルーセンタイトSWN平均粒径:0.02~0.05μm、コープケミカル社製を有機化処理した有機化層状粘土鉱物、コープケミカル社製層状粘土鉱物2:合成雲母商品名:ソマシフMPEソマシフME平均粒径:5~7μm、コープケミカル社製を有機化処理した有機化層状粘土鉱物、コープケミカル社製層状粘土鉱物3:4級アンモニウムおよびアルキルトリアルコキシシランで処理したシラン処理有機ベントナイトホージュン社製有機溶媒1:メトキシプロピオニトリル沸点:166°C、比誘電率:25上記第1表等に示す結果から明らかなように、実施例1~44は、いずれも、耐湿性に優れることが分かった。特に、アルキルシリル基を有する層状粘土鉱物3を用いた実施例15、16、18、22および24ならびに実施例35、36、38、42および44は、1500時間放置した条件でも耐湿熱性に優れていることが分かった。また、有機塩化合物4を有機塩化合物の総質量に対して10質量以上含有する実施例1~5は、この含有量が10質量の実施例6および7と比較して、耐湿熱性に優れることが分かった。これは、実施例8~12と実施例13および14とを比較した場合にも同様であった。なお、実施例25~27と実施例28および29との比較結果および実施例30~32と実施例33および34との比較結果から、光増感色素として有機色素を用いた色素増感太陽電池については、有機塩化合物4の有無を問わず、耐湿熱性に優れていることが分かった。また、有機溶媒1を用いた実施例19~22および実施例39~42は、これを含有しない実施例と比較して、優れた耐湿性を保持しつつ、いずれも光電変換効率が高くなることが分かった。また、実施例1~6においては、実施例1~4が実施例5,6よりも光電変換効率に優れ、実施例8~13においては、実施例8~11が実施例12,13よりも光電変換効率に優れることが分かった。これに対して、有機塩化合物1または有機塩化合物2を含有しない比較例1および比較例7や、層状粘土鉱物1を含有しない比較例2、3および6ならびに比較例8、9および12は、有機溶媒の有無を問わず耐湿性に劣り、また、有機塩化合物4を含有していても耐湿熱性に劣ることがわかった。また、カチオン換算a1/Aが50質量以下である比較例4および5ならびに比較例10および11は、耐湿性、耐湿熱性に劣ることが分かった。"